本発明は低圧水銀放電の紫外線により緑色に発光するアルミン酸塩蛍光体およびこれを用いた蛍光ランプに関するものである。近年、屋外でも使用できる大型カラー映像表示装置が開発され、その普及が進んでいる。2-129847号公報に示されている。R(赤色),B(青色)に発光する蛍光体をそれぞれ単色発光させる一つまたは複数組の絵素で構成されている。このような大型ディスプレイ用の平面発光形蛍光灯ランプに用いられる蛍光体のうちでG成分蛍光体としては、たとえばテルビウム付活セリウムマグネシウムアルミネート(以下、CATと略す)が使用されている。第3図に示すように、従来の大型ディスプレイ用の平面発光形蛍光ランプに使用されるG成分蛍光体としては、CATで代表されるように3価のテルビウムによる発光を利用しているため、緑色の色純度が満足なものでなく、一般のカラーテレビに比べてディスプレイ装置としての色再現範囲が狭いという問題があり、その改善が望まれていた。BAMと略す)である。lamp,2価のマンガン付活ケイ酸亜鉛、2価のユーロピウムおよびマンガンで付活されたバリウムマグネシウムアルミネートおよび2価のマンガンで付活されたセリウムマグネシウムアルミネート等が知られている。good,輝度そのものが低いという欠点があった。low.本発明は大型ディスプレイ用等の高負荷条件で点灯される蛍光ランプに用いられる蛍光体において、良好な色純度と寿命中を通じて輝度低下の少ないアルミン酸塩蛍光体およびこれを用いた蛍光ランプを提供するものである。15)で表されるものである。15)で表されるアルミン酸塩蛍光体からなる蛍光膜をガラス管内面に備えたものである。本発明のアルミン酸塩蛍光体は2価のユーロピウムおよび3価のセリウムの2種類の共付活剤を用いているため、その増感作用が顕著に認められ、従来の3価のセリウムだけの共付活の場合に比べて明らかな輝度向上が得られる。蛍光ランプに適用した場合にも上記増感作用が良好に働き、寿命中を通じて輝度低下の少ない特性が得られる。life.以下、本発明の実施例について説明する。19のもの(曲線2)と比較して示したものである。invention360nm付近に存在する3価のセリウムによる発光が低下し、450nm付近に2価のユーロピウムによる発光が新たに得られることが見いだされた。従来の3価のセリウムに2価のユーロピウムを加えた2種類の共付活剤としたことにより、2価のマンガンの発光が高められるとともに、2価のユーロピウムの発光も得られることになより、本発明の効果が発揮されるものである。25で表される本発明にかかる一連の蛍光体の254nm紫外線励起による発光の色度点を従来の大型ディスプレイ用の平面発光形蛍光ランプに用いられているCAT,YOX,BAMのものとともにx,y座標上に示したものである。NTSC方式の色度座標である。BAMと組み合わせることにより一般のカラーテレビと同等の色再現を実現していることがわかる。AM.本発明にかかるアルミン酸塩蛍光体は、以下の製造方法により得ることができる。アルミニウム源として酸化アルミニウム,水酸化アルミニウム等のアルミニウム化合物の中から選ばれる化合物の少なくとも1種を用いる。これらの原料を所定量秤量し、十分に混合する。この混合物をるつぼに入れて空気中、1200〜1600°Cで2〜4時間焼成する。C..得られた焼成物を粉砕後、るつぼに再び入れ、還元雰囲気において1400〜1600°Cで2〜4時間焼成する。焼成物を粉砕,水洗等の処理を行い本発明の緑色発光アルミン酸塩蛍光体を得た。above,アルミン酸塩蛍光体に用いられるフラックス材料としてよく知られているフッ化アルミニウムやフッ化マグネシウム等のフッ化物またはホウ酸や酸化ホウ素の添加は適当量であれば輝度向上に効果的である結果を得た。Obtained.次に、本発明の実施例を述べる。1400°Cで3時間焼成する。atmosphere,水洗,混合して蛍光体を得た。この蛍光体をガラスバルブ内面に塗布し、FCL30/28蛍光ランプを作製した。19をを用いて同様に作製した蛍光ランプの輝度に対して130%であった。定格電圧での2000時間点灯後の輝度維持率に関しても本実施例の蛍光ランプでは90.5%であり、比較として作製した蛍光ランプでは87.0%であった。本発明による蛍光体を用いた蛍光ランプでは輝度および輝度維持率の両者で明らかに改善された特性が得られた。上記原料を用い実施例1と同様の処理により蛍光体を得た。25.この蛍光体をガラスバルブ内面に塗布し、FCL30/28蛍光ランプを作製した。25を用いて同様に作製した蛍光ランプの輝度に対して120%であった。定格電圧での2000時間点灯後の輝度維持率に関しても本実施例の蛍光ランプでは92.0%であり、比較として作製したランプでは89.0%であった。comparative.すなわち、本発明による蛍光体を用いたランプでは輝度および輝度維持率の両者で明らかに改善された特性が得られ本発明の効果が認められた。上記原料を用い実施例1と同様の処理により蛍光体を得た。この蛍光体をガラスバルブ内面に塗布し、FCL30/28蛍光ランプを作製した。20.5を用いて同様に作製した蛍光ランプの輝度に対して117%であった。定格電圧での2000時間点灯後の輝度維持率に関しても本実施例の蛍光ランプでは91.0%であり、比較として作製した蛍光ランプでは89.0%であった。comparative.すなわち、本発明による蛍光体を用いたランプでは輝度および輝度維持率の両者で明らかに改善された特性が得られ本発明の効果が認められた。上記原料を用い実施例1と同様の処理により蛍光体を得た。この蛍光体をガラスパルブ内面に塗布し、FCL30/28蛍光ランプを作製した。using%であった。定格電圧での2000時間点灯後の輝度維持率に関しても本実施例の蛍光ランプでは89.0%であり、比較として作製した蛍光ランプでは85.0%であった。comparative.すなわち、本発明による蛍光体を用いた蛍光ランプでは輝度および輝度維持率の両者で明らかに改善された特性が得られ本発明の効果が認められる。invention.なお、本発明にかかるアルミン酸塩蛍光体は前記大型ディスプレイ用の平面発光形蛍光ランプや高負荷で点灯される一般照明用の蛍光ランプにおいてのみならず、真空紫外域の励起を利用する蛍光ランプ分野においてもその効果が認められるものである。以上説明したように、本発明によれば、2価のユーロピウムおよび3価のセリウムの2種類の共付活剤を同時に使用することにより、従来の3価のセリウムだけの共付活では得られなかった高輝度でかつ寿命中を通じて輝度維持率の良好な2価のマンガンによる緑色発光蛍光体が得られるものである。本発明にかかる蛍光体を大型ディスプレイ用の平面発光形蛍光ランプや高負荷で点灯される蛍光ランプに適用することにより、その色純度の良好な緑色発光を利用できるものである。DRAWINGS第1図は本発明にかかるアルミン酸塩蛍光体の発光スペクトルを従来のものと比較して示す図、第2図は本発明の実施例1の蛍光体の色度をx,y色度図上に示す図、第3図は従来の大型ディスプレイ用に用いられている平面発光形蛍光ランプのB,G,Rの色度をx,y色度図上に示す図である。15)で表されることを特徴とするアルミン酸塩蛍光体。15)で表されるアルミン酸塩蛍光体からなる蛍光膜をガラス管内面に備えたことを特徴とする蛍光ランプ。